(57)【特許請求の範囲】
【請求項１】
透水性と油を吸収して保持する油保持性とを有する合成樹脂製であって、厚さが２００μｍ以上の不織布で形成され、前記不織布が着色されている着色層と、
前記着色層の一面側に積層され、前記着色層が水で濡れたとき不透明であり、前記着色層が前記油で濡れたとき透明となって、前記着色層の色相が透視できるように、屈折率を１．５〜１．６とする白色粉末が透明樹脂に分散された厚さが少なくとも１５０μｍの白色層とを有することを特徴とする漏油検出材。
【請求項２】
前記着色層の他面側に、前記油が透過する粘着剤から成る粘着層が積層されていることを特徴とする請求項１に記載の漏油検出材。
【請求項３】
前記白色層が透明な保護層で被覆されていることを特徴とする請求項１又は請求項２に記載の漏油検出材。
【請求項４】
前記保護層がフッ素樹脂層であることを特徴とする請求項３に記載の漏油検出材。
【請求項５】
前記白色層に分散された前記白色粉末が、タルク、尿素樹脂、炭酸マグネシウム、炭酸カルシウム、水酸化アルミニウム、ガラスビーズ又はガラスフィラーから成る粉末であり、前記白色粉末が前記透明樹脂に対して質量比で０．５〜１５倍であることを特徴とする請求項１〜４のいずれかに記載の漏油検出材。
【請求項６】
前記着色層の色が赤色、青、紺又は青紫であることを特徴とする請求項１〜５のいれずかに記載の漏油検出材。
【発明の詳細な説明】
【技術分野】
【０００１】
本発明は、油漏れを確実に検出でき且つ油漏れの油を一時的に保持できる漏油検出材に関するものである。
【背景技術】
【０００２】
油が貯蔵されるタンクや容器の溶接個所、油配管の接手等の油漏れは、定期検査等でタンクや容器が空のとき、油配管に油が流れていないときは、空のタンクや容器、油配管に窒素ガスを所定圧まで封入し、窒素ガスの圧力低下割合を観察して漏れの有無を検査していた。しかし、油が貯蔵されているタンクや容器、油が流れている油配管での油漏れは、視覚で検出せざるを得ないが、少量の油漏れは視覚では検出されないおそれがある。また、油漏れの油が地面に滴下すると土壌汚染となることがある。
【０００３】
このように油が貯蔵されているタンクや容器、油が流れている油配管から油漏れを検出可能の検出材として、下記特許文献１には、一面側に接着層が形成された通気性フィルムの他面側に設けられた色調の濃い着色層と、この着色層を覆うように設けられた水や油に濡れると透明になり乾燥すると不透明となる白色層と、この白色層を覆うように設けられた通気性の透明な保護フィルムとから構成される漏洩検出材が記載されている。
【０００４】
特許文献１に記載された漏洩検出材を、油が貯蔵されているタンクや容器の溶接個所、油が流れている油配管の接手等に設置しておけば、これらからの油漏れの検出は可能である。しかしながら、タンクや容器、油配管が屋外に設置されている場合、漏洩検出材が雨水で濡れたときにも着色層の色相が視認できることから、漏油用の漏洩検出材としての信頼性は低くなるおそれがある。従って、特許文献１の漏洩検出材は、雨水に晒される屋外での使用は想定されていない。
【０００５】
下記特許文献２には、油貯槽タンク等の検査体に、油溶性染料、分散剤、白色微粉末及び水系バインダーを含有する水系分散型油用漏洩検知塗料を塗布して乾燥させ、指示模様を検出する検知方法が記載されている。この検知方法によれば、油漏れの油が油溶性染料を溶解して指示模様を形成するというものである。しかしながら、特許文献２の検知方法によれば、油漏れの油を一時的に保持する機能を有しておらず、油漏れの油が直ちに地面に滴下して土壌汚染を惹起するおそれがある。
【０００６】
下記特許文献３には、繰り出し自在に巻き取られ且つ切断自在な長尺状のテープ本体の内面側が、測定対象物に貼り付け可能な粘着性を備え、そのテープ本体を測定対象物に貼り付けた状態において測定対象物からの液体による濡れにより視覚的変化を生じ且つその視覚的変化を外部から読み取り可能な視覚的変化部が、前記テープ本体に設けられている漏れ検査用テープが記載されている。この視覚的変化部は、測定対象物に直接接触するようにテープ本体の内側に設けられており、油漏れの油を一時的に保持する機能は有していない。また、この漏れ検査用テープは、水及び油の両方で視覚的変化が生じるので、雨水に晒される屋外での使用には適していない。
【０００７】
下記特許文献４には、油圧ホースの周囲に巻き付けて使用する油漏れ防止材であって、互いに重ねられ少なくとも一方が油透過性である帯状の第１シート部材と第２シート部材とを具備し且つ矩形の油吸収ユニットが幅方向に１又は複数個形成されると共に長さ方向に連続的に形成されている帯状の本体シートを備え、前記油吸収ユニットの各々は、前記第１シート部材と前記第２シート部材が接合されて封止された周縁部と、前記周縁部に囲まれ前記第１シート部材と前記第２シート部材の間に粉末状油ゲル化剤を充填されている袋部とを有するものが記載されている。更に、粉末状油ゲル化剤と共に、油の存在により発色する油検知剤を用いることも記載されている。この油漏れ防止材は、油圧ホースの破損等による大量の油の流出に対する漏出拡散防止と粉末状油ゲル化剤が油吸収したことの発見を目的としており、粉末状油ゲル化剤を用いることなく少量の油漏れの早期発見と油滴下防止とを図ろうとするものではない。
【先行技術文献】
【特許文献】
【０００８】
【特許文献１】特開平１０−１８５７４２号公報
【特許文献２】特開平１１−４４６０４号公報
【特許文献３】特開２００５−５５２７５号公報
【特許文献４】特開２０１５−２０６３８７号公報
【発明の概要】
【発明が解決しようとする課題】
【０００９】
本発明は前記の課題を解決するためになされたもので、雨水に晒される屋外で使用できる漏油用の検出材であって、目視による油漏れの検知ができ且つ油漏れの油を一時的に保持できる信頼性の高い漏油検出材を提供することを目的とする。
【課題を解決するための手段】
【００１０】
前記の目的を達成するためになされた本発明に係る漏油検出材は、透水性と油を吸収して保持する油保持性とを有する合成樹脂製であって、厚さが２００μｍ以上の不織布で形成され、前記不織布が着色されている着色層と、前記着色層の一面側に積層され、前記着色層が水で濡れたとき不透明であり、前記着色層が前記油で濡れたとき透明となって、前記着色層の色相が透視できるように、屈折率を１．５〜１．６とする白色粉末が透明樹脂に分散された厚さが少なくとも１５０μｍの白色層とを有することを特徴とするものである。
【００１１】
前記着色層の他面側に、前記油が透過する粘着剤から成る粘着層が積層されていることにより、漏油検出材を漏油検出対象物に簡単に装着でき好ましい。
【００１２】
前記白色層が透明な保護層で被覆されていることにより、白色層等が風雨や日光による劣化を防止でき好ましい。
【００１３】
前記保護層がフッ素樹脂層であることが良好な柔軟性と耐候性とを呈することができるから、屋外タンクや屋外配管等に漏油検出材を長期間設置でき好ましい。
【００１４】
前記白色層に分散された前記白色粉末が、タルク、尿素樹脂、炭酸マグネシウム、炭酸カルシウム、水酸化アルミニウム、ガラスビーズ又はガラスフィラーから成る粉末であり、前記白色粉末が前記透明樹脂に対して質量比で０．５〜１５倍であることが、着色層が水で濡れたときの白色層の不透明性を高め、他方、着色層が油で濡れたときの白色層の透明性を高めることができ好ましい。
【００１５】
前記着色層の色が赤、紺又は青紫であることが、着色層が油で濡れたとき、白色層を透過して着色層を視認し易くでき好ましい。
【発明の効果】
【００１６】
本発明に係る漏油検出材は、着色層が油で濡れたときのみに白色層が透明状態となって着色層を視認でき、着色層が水で濡れたときは白色層が不透明状態を維持しており、着色層を視認できない。従って、屋外タンクや屋外配管等に本発明に係る漏油検出材を装着した場合、雨水で漏油検出材が濡れても、白色層が不透明状態にあるから、着色層を視認できず、油漏れと誤認するおそれを解消でき、漏油検出材としての信頼性を向上できる。また、着色層を形成する不織布は油を吸収し保持できるので、タンクや配管等からの地面への滴下を遅延でき、油の地面への滴下前に漏油の修理を可能とすることができる。
【図面の簡単な説明】
【００１７】
【図１】本発明を適用する漏油検出材の断面図である。
【図２】本発明を適用する漏油検出材を油配管のフランジの外周面に装着した状態を説明する説明図である。
【図３】本発明を適用する漏油検出材での油漏れを検出した状態を説明する説明図である。
【図４】本発明を適用する漏油検出材を構成する着色層が油濡れした場合の白色層の色差と着色層が水濡れした場合の白色層の色差についてのグラフである。
【図５】本発明を適用する漏油検出材を構成する白色層の厚さによる影響を示すグラフである。
【図６】本発明を適用する漏油検出材での油漏れの滴下遅延時間を測定した装置を説明する部分断面図である。
【発明を実施するための形態】
【００１８】
以下、本発明の漏油検出材について詳細に説明するが、本発明の範囲はこれらに限定されるものではない。
【００１９】
本発明に係る漏油検出材の一例を図１に示す。図１に示す漏油検出材１０は、着色層１２の一面側に白色層１４が形成され、白色層１４は透明な保護層１８で被覆されている。着色層１２の他面側に粘着層１６が形成され、粘着層１６は剥離フィルム２０で被覆されている。漏油検出材１０で油漏れを検出できる油は、石油等の鉱物、動物、植物からとれる疎水性の物質であって、水に浮き常温で液体のものである。特に、屈折率が１．４０〜１．５５の油が好ましい。このような油としては、絶縁油、灯油、軽油、重油、亜麻仁油、パラフィン油、シリコン油を挙げることができる。
【００２０】
着色層１２は、透水性と油を吸収して保持できる油保持性とを有する合成樹脂製の不織布で形成されている。不織布を形成する合成樹脂としては、ポリプロピレン、ポリエチレン、ナイロンを挙げることができる。特に、親油性を有するポリプロピレンが好ましい。不織布の厚さは２００μｍ以上とすることにより、漏油を着色層１２で多量に吸収でき、漏油検出材１０から漏油が地面や床面に滴下するまでの時間を延長できる。この不織布の厚さの上限は５００μｍとすることが、漏油検出材１０を油配管のフランジ等への装着を簡単にでき好ましい。
【００２１】
このような不織布は着色されている。着色は何色であってもよいが、赤、紺又は青紫とすることが白色層１４とのコントラストの関係で視認でき易く、漏油していることを警告でき好ましい。また、これらの色は、屋外で紫外線に晒されても退色が少ない利点もある。不織布への着色は、不織布の製造工程、例えばスパンボンド工程等で予め着色しておくことが、不織布表面に別工程で着色層を形成する工程を省略でき、且つ不織布から着色層が剥離するおそれを解消でき好ましい。
【００２２】
上述した着色層１２は透水性を有しているものの、その不織布を構成する繊維間に若干の水が保持されて濡れる状態となることがある。このような着色層１２の一面側に積層された白色層１４は、着色層１２が乾燥状態での不透明状態を、着色層１２が水で濡れたときにも維持できる。一方、着色層１２が油で濡れたとき、白色層１４は透明となり着色層１２の色相が透視可能となる。この白色層１４中には、屈折率が少なくとも１．５の白色粉末が透明樹脂に分散されている。この白色粉末としては、屈折率が１．５〜１．６のものが好ましい。このような屈折率の白色粉末としては、タルク（屈折率１．５４）、尿素樹脂粉末（屈折率１．５７）、炭酸カルシウム（屈折率１．５０〜１．６４）、水酸化アルミニウム（屈折率１．５７）、炭酸マグネシウム（屈折率１．５２〜１．５３）、ガラスビーズ（屈折率１．５２〜１．５７）、ガラスフィラー（屈折率１．５０〜１．５８）を挙げることができる。特に、タルク（屈折率１．５４）、尿素樹脂粉末（屈折率１．５７）を白色粉末として好ましく用いることができる。これらの白色粉末は、単体或いは２〜３種類を混合して用いてもよい。白色粉末の粒径は、２０μｍ以下が好ましく、特に１０μｍ以下では、光の散乱効果が高まり白色層１４の白色度が高くなり好ましい。
【００２３】
白色粉末は、透明樹脂中に分散されて白色層１４を形成している。透明樹脂としては、セルロース系樹脂、ポリエステル系樹脂、アクリル系樹脂、ウレタン系樹脂、合成ゴム系樹脂を挙げることができる。特に、セルロース系樹脂（例えば、エチルセルロース）やポリエステル系樹脂が好ましい。白色粉末の透明樹脂に対する配合量は、透明樹脂に対して質量比で０．５〜１５倍とすることが好ましい。
【００２４】
このような白色層１４の厚さは少なくとも１５０μｍとすることが、不透明な白色層１４の状態を着色層１２が水で濡れたときでも維持できる。特に、白色層１４の厚さが２００μｍ以上とすることにより、着色層１２が水で濡れたときでも、着色層１２が乾燥状態に示す白色層１４の不透明状態をほぼ維持できる。但し、着色層１２が水で濡れたときの白色層１４の不透明状態は、白色層１４の厚さが２６０μｍ程度でほぼ飽和に達しており、白色層１４の上限は漏油検出材１０の柔軟性との関係から３００μｍ程度とすることが好ましい。
【００２５】
白色層１４は、所定の白色粉末と所定の透明樹脂と必要に応じて溶剤とを撹拌機で分散して得たインク状物を、印刷機で着色層１２の一面側に所定厚さに印刷した後、乾燥することにより得ることができる。インク状物は、所定の白色粉末と、予め溶剤に所定の透明樹脂を溶かしておいた透明樹脂溶液とを撹拌機で分散して得てもよい。
【００２６】
このようにして得られた白色層１４は、着色層１２が油で濡れたとき透明となって、着色層１２の色相が視認できる。このように着色層１２が油で濡れたときのみに、白色層１４が透明となる理由は下記のように推認される。まず、着色層１２を濡らした油が、白色粉末が分散されている白色層１４の内部に毛細管現象によって浸透する。ここで、油の屈折率が１．５近傍であり、白色層１４の透明樹脂中に分散されている屈折率が少なくとも１．５の白色粉末と近い屈折率を有していることから、油を通過してきた光は白色層１４の白色粉末との境界で大きく屈曲されることなく白色層１４を通過できる。
【００２７】
一方、着色層１２が水で濡れたとき、白色層１４は不透明状態を維持できる理由は下記のように推認される。水の屈折率は１．３３であるが、白色層１４に分散された白色粉末の屈折率は少なくとも１．５であり、両者の屈折率は大きく異なることから、着色層１２を濡らして白色層１４内に浸透した水を通過した光は白色粉末との境界で大きく屈曲されて散乱される。
【００２８】
このような白色層１４は、透明な保護層１８で被覆されており、風雨や日光による劣化或いは埃による汚れを防止できる。保護層１８を形成する樹脂としては、フッ素樹脂、アクリル樹脂、ウレタン樹脂を挙げることができる。特に、保護層１８をフッ素樹脂層とすることにより、漏油検出材１０が良好な柔軟性と耐候性とを呈することができ好ましい。保護層１８の厚さは５０〜２００μｍとすることが好ましい。保護層１８は、白色層１４上に透明な樹脂を所定厚さに印刷した後、乾燥することにより得ることができる。
【００２９】
図１に示す漏油検出材１０は、着色層１２の他面側に油が透過する粘着剤から成る粘着層１６が積層されている。このような粘着剤としては、アクリル樹脂系粘着剤、ゴム系粘着剤、ポリビニル系粘着剤、ポリウレタン系粘着剤を挙げることができる。これらの粘着剤は強粘着剤であって、油透過後も十分な粘着性を呈することができる。この粘着層１６の厚さは３０〜１００μｍとすることが、粘着層１６が良好な油の透過性と粘着性とを併せ有することができる。この粘着層１６は、剥離フィルム２０で被覆されていることが、漏油検出材１０の保存や運搬での取り扱い性を向上できる。
【００３０】
図１に示す漏油検出材１０は、漏油が懸念される箇所に貼り付けることができる。例えば、部分断面拡大図を含む図２に示すように油配管２２のフランジ２４ａ，２４ｂの外周面に、図１に示す漏油検出材１０の剥離フィルム２０を剥離して露出した粘着層１６を介して貼り付けて装着できる。油配管２２のフランジ２４ａ，２４ｂは、パッキン２６を介してボルト２８，２８で締め付けられているが、劣化したパッキン２６の破損等で油配管２２内の油が漏れ出す懸念がある。パッキン２６が破損して油配管２２から油が漏れ出したとき、漏れ出した油は粘着層１６を通過して着色層１２を濡らし、白色層１４を透明にして着色層１２の色相が保護層１８を介して視認でき、漏油を発見できる。この油の漏れ出しは、早期であっても図３に示すように漏油検出材１０の白色層１４の一部に着色層１２の色相が視認できる透明なスポット３０ができることから簡単に発見できる。また、着色層１２を形成する不織布が２００μｍ以上の厚さであると、パッキン２６の破損等で油配管２２から漏れ出した油を一時的に着色層１２で保持でき、漏油検出材１０から油が地面や床面に滴下するまでの時間を遅延できることから、油配管２２内の油抜き等のパッキン２６の交換準備時間を十分に確保でき、安全にパッキン２６を交換できる。
【００３１】
屋外設置の油配管２２のフランジ２４ａ，２４ｂの外周面に漏油検出材１０を装着した場合、雨水のみで着色層１２が濡れても、白色層１４は依然と不透明状態である。従って、水及び油で着色層が濡れたとき白色層が透明となる漏油検出材のように、雨水のみで白色層が透明となり着色層の色相が視認可能となって、油漏れと誤認されるような事態を防止でき、漏油検出材１０としての信頼性を高めることができる。
【００３２】
また、漏油検出材１０を、紫外線や雨等の屋外での実際の使用条件に近い条件で試験できるサンシャインウェザーメーターによる促進耐候性試験に付したところ、試験後の漏油検出材１０は、試験前と同等の性能、すなわち着色層１２が水で濡れても白色層１４は依然として不透明であって、着色層１２の色相を視認できなく、着色層１２が油で濡れたとき、白色層１４は透明となって着色層１２の色相を視認できる。この着色層１２の色相も退色は認められなかった。
【００３３】
以上の説明では、漏油検出材１０に保護層１８が形成されているが、日光に晒されることがなく埃等も少ない屋内に設置されている油配管等に装着する場合、保護層１８を省略してもよい。また、粘着層１６も、漏油検出材１０を透明なバンド等の装着具で油配管等に装着できる場合、省略してもよい。粘着層１６を省略することにより、着色層１２が直接油配管等に接触することができ、漏油を更に早期に検出できることが期待できる。
【実施例】
【００３４】
以下、本発明の実施例を詳細に説明するが、本発明の範囲はこれらの実施例に限定されるものではない。
【００３５】
実施例１
（白色インクの作製）
下記表１に示すＡタイプ、Ｂタイプ、Ｃタイプ及びＤタイプの白色インクを作製した。各白色インクは表１に示す白色粉末と表１に示す透明樹脂溶液とを撹拌機で攪拌し分散して得たものである。
（漏油検出材の作製）
厚さ２３０μｍのポリプロピレン製の赤色に着色された不織布を着色層１２とし、着色層１２の一面側に油を透過するアクリル系強粘着剤タイプの粘着剤を用いた粘着層１６を貼り付けた後、着色層１２の他面側に下記表１に示すＡタイプ、Ｂタイプ、Ｃタイプ及びＤタイプの白色インクを塗布厚２５０〜５０μｍとなるようにコーター印刷してから乾燥して白色層１４を形成した。更に、白色層１４を覆うようにフッ素樹脂から成るコート材を塗布厚１５０μｍとなるようにコーター印刷した後、乾燥して透明な保護層１８を形成して漏油検出材１０とした。作製した漏油検出材１０は、不透明な白色層１４により保護層１８から着色層１２の色相は視認できない。
【００３６】
【表１】
0006609085.tif 000002
【００３７】
作製した漏油検出材１０の着色層１２を水又は絶縁油で濡らして保護層１８から透視できる白色層１４の色差（ΔＥ*(ab)）を測定した。また、着色層１２を水又は絶縁油で濡らす前に保護層１８から透視できる白色層１４の色差（以下、濡れ前の白色層の色差という。）を測定し、その結果を下記表２及び図４に示す。色差の測定は、測定機器として日本電色工業株式会社製のハンディ型ＮＦ３３３を使用し、測定条件は測定径８ｍｍφ、Ｃ光源、視野２°、白色校正基準とした。表２及び図４において、着色層１２を絶縁油で濡らした油濡れ後に保護層１８から透視できる白色層１４の色差を油濡れ後の白色層の色差と記載し、着色層１２を水で濡らした水濡れ後に保護層１８から透視できる白色層１４の色差を水濡れ後の白色層の色差と記載した。また、白色層１４及び保護層１８が未形成の着色層１２自体の色差も同様に測定したところ、着色層１２自体の色差（ΔＥ*(ab)）は８１．６であった。この色差の値も図４に着色層として示す。
【００３８】
【表２】
0006609085.tif 000003
【００３９】
表２及び図４から明らかなように、白色層１４としての厚さが２００μｍ以上のものでは、濡れ前の白色層の色差と、油濡れ後の白色層の色差とは大きく異なっている。しかも、油濡れ後の白色層の色差は、着色層自体の色差とほぼ同じであり、油濡れにより白色層１４は透明となっていることを示している。事実、油濡れ後に保護層１８及び白色層１４からは着色層１２の色相が視認できる。一方、水濡れ後の白色層の色差は、濡れ前の白色層の色差とほぼ同じであり、水濡れ後の白色層１４は依然として不透明であることを示している。事実、水濡れ後に保護層１８及び白色層１４から着色層１２の色相は視認できない。これに対して、白色層１４の厚さが５０μｍの比較例では、水濡れ後の色差が油濡れ後の色差に近く、水濡れ後の白色層１４は透明となっていることを示す。事実、水濡れ後に保護層１８及び白色層１４から着色層１２の色相が、油濡れ後と同様に視認できる。
【００４０】
実施例２
白色層１４の特性調査のため、水及び油のいずれも吸収する赤色に着色した平滑な赤色紙基材を用い、実施例１で使用したＡタイプの白色インキを赤色紙基材上にコーター印刷による塗布厚を４０〜３００μｍの間で変更して白色層１４を形成したものを、アルミ板に貼付した後、アルミ板ごと水又は絶縁油に３０分ほど浸漬した。水又は絶縁油に浸漬する前の濡れ前の白色層の色差、水に浸漬した後の水濡れ後の白色層の色差、及び絶縁油に浸漬した後の白色層の色差を実施例１と同様な測定方法で測定し、白色層１４の厚さの影響を調査した。その結果を図５に示す。尚、赤色紙基材自体の色差も実施例１と同様な測定方法で測定し、その結果も図５に示す。
【００４１】
図５から明らかなように、濡れ前の白色層及び油濡れ後の白色層の色差は、その厚さに関係なくほぼ一定であり、赤色紙基材の色相は不透明な白色層で視認できない。しかし、白色層の厚さが１５０μｍ未満の場合、水濡れ後の白色層は、その色差が濡れ前よりも大きくなって、赤色紙基材の色相が視認できる程度に透明状態となった。一方、白色層の厚さが１５０μｍ以上では、水濡れ後の白色層の色差が低下し、赤色紙基材の色相が視認でき難くなる程度に不透明状態となった。特に、白色層の厚さが２００μｍ以上では、水濡れ後の白色層の色差が更に低下して濡れ前の白色層の色差に近づき、水濡れ後の白色層は更に不透明状態となって、赤色紙基材の色相が全く視認できなかった。
【００４２】
実施例３
実施例１で得た下記表３に示す漏油検出材１０を、部分拡大断面図を含む図６に示すようにフランジ２５ａ，２５ｂの外周面に貼着した。フランジ２５ａは、油配管２２に固着されているドーナツ状のフランジであって、板状のフランジ２５ｂとボルト２８，２８でスペーサ３２による所定の隙間３４を介して一体化されている。隙間３４は、油配管２２の油が漏れ出す隙間であって、油漏れ量が１．３ｍｌ／分（２５秒／滴）程度となるようにスペーサ３２によって調整されている。隙間３４から漏れ出した油が、フランジ２５ａ，２５ｂの外周面に貼着された漏油検出材１０から滴下されるまでの遅延時間を測定し、その結果を表３に示す。また、着色層１２の厚さを５０μｍとし、白色層１４の形成インクを表１のＤタイプとした漏油検出材についても、同様にして漏油検出材から滴下されるまでの遅延時間を測定した。その結果を表３に比較例として併記した。
【００４３】
【表３】
0006609085.tif 000004
【００４４】
表３から明らかなように着色層１２を形成する不織布の厚さが遅延時間に及ぼす影響が大きく、白色層１４の白色粉末の影響は小さい。尚、フランジ２５ａ，２５ｂの隙間３４からの油漏れ量の２５秒／滴は、実際の油漏れ量の数時間〜１日／滴に比較して過剰となるように設定している。
【００４５】
実施例４
実施例１で得た漏油検出材１０をアルミ板に貼付した試作品を得た。この試作品を促進耐久性試験としてのサンシャインウェザーメーター試験に供した。サンシャインウェザーメーター試験は、スガ試験機株式会社製のＳ８０を用いて実施した。促進耐久性試験の条件は、ブラックパネル温度６３℃、スプレーサイクル１８／２０ｍｉｎ、試験時間１０００時間であった。試験時間１０００時間後の試作品の着色層１２を水又は油で濡らしたところ、試験前の試作品と同様な性能を示した。すなわち水濡れ後の白色層１４は不透明状態を維持しており保護層１８及び白色層１４から着色層１２の色相は視認できなかった。一方、油濡れ後の白色層１４は透明状態となって保護層１８及び白色層１４から着色層１２の色相を視認できた。
【産業上の利用可能性】
【００４６】
本発明に係る漏油検出材は、雨水のみでは変色せず且つ耐候性に優れており、屋外の油タンクや油配管等に長期間装着した状態で使用できることから、屋外の油タンクや油配管等の定期点検用として好適に使用できる。
【符号の説明】
【００４７】
１０：漏油検出材、１２：着色層、１４：白色層、１６：粘着層、１８：保護層、２０：剥離フィルム、２２：油配管、２４ａ，２４ｂ：フランジ、２５ａ,２５ｂ：フランジ、２６：パッキン、２８：ボルト、３０：透明なスポット、３２：スペーサ、３４：隙間
【要約】
【課題】屋外で使用できる漏油用の検出材であって、目視による油漏れの検知ができ且つ油漏れの油を一時的に保持できる信頼性の高い漏油検出材を提供する。
【解決手段】漏油検出材１０は、透水性と油を吸収して保持できる油保持性とを有する合成樹脂製であって、厚さが２００μｍ以上の不織布で形成され、前記不織布が着色された着色層１２と、着色層１２の一面側に積層され、着色層１２が水で濡れたとき不透明であり、着色層１２が前記油で濡れたとき透明となって、着色層１２の色相が透視できるように、屈折率が少なくとも１．５の白色粉末が透明樹脂に分散された厚さが少なくとも１５０μｍの白色層１４と、着色層１２の他面側に積層され、前記油が透過する粘着剤から成る粘着層１６と、着色層１２の他面側に積層され、前記油が透過する粘着剤から成る粘着層１６と、白色層１４に積層され、白色層１４の劣化を防止する透明な保護層１８とから構成されている。
【選択図】図１【図１】
0006609085.tif 000005
【図２】
0006609085.tif 000006
【図３】
0006609085.tif 000007
【図４】
0006609085.tif 000008
【図５】
0006609085.tif 000009
【図６】
0006609085.tif 000010